(57)【要約】【課題】  きめ細かい泡立ちが可能で、該泡を長時間に渡って保持でき、非洗浄面側への泡の漏れが少なく、自動車の表面を損傷することなく、容易な操作で洗浄することができ、かつ通水・通気性に優れるため、使用後の乾燥速度が速く、長期間に渡って上記の効果を持続できる自動車洗浄用スポンジタワシを提供する。【解決手段】  発泡体を上層１、中層２、下層３の３層構造に積層し、上層の中層接触面と反対側面に凹凸形状Ｐが施され、上層及び中層が、無膜化処理を施したポリウレタンフォームからなり、上層が密度１０〜３０ｋｇ／ｍ3、中層が密度２０〜５０ｋｇ／ｍ3であり、該中層に上層と接触する表面から、下層と接触する裏面に向けて、十字状スリットＳ又は孔を複数個設けてなる。【選択図】図１
2014159179.tif 000002
【特許請求の範囲】
【請求項１】
発泡体を上層、中層、下層の３層構造に積層したもので、
上層における中層との接触面と反対側の面に凹凸加工が施され、
上層及び中層が、無膜化処理が施されたポリウレタンフォームからなり、上層が密度１０〜３０ｋｇ／ｍ3、中層が密度２０〜５０ｋｇ／ｍ3であって、中層の密度は上層より少なくとも５％高く、
該中層には、上層と接触する表面から、下層と接触する裏面に向けて十字状スリット又は孔が複数個設けられていることを特徴とする自動車洗浄用スポンジタワシ。
【請求項２】
前記下層の発泡体が、ポリウレタンフォーム又はポリエチレンフォームからなることを特徴とする請求項１に記載の自動車洗浄用スポンジタワシ。
【請求項３】
前記十字状スリット又は孔の深さが、中層の厚さの少なくとも３０％を有することを特徴とする請求項１又は２に記載の自動車洗浄用スポンジタワシ。
【請求項４】
前記十字状スリットの縦横各辺の長さが０．５〜２０ｍｍ、又は前記孔の直径が０．５〜１５ｍｍであり、
該十字状スリット又は孔が、上層と接触する中層表面側から見て、縦横又は対角線に沿って整列状態、若しくは該整列状態の各列が千鳥状にずれて設けられてなることを特徴とする請求項１〜３の何れか１項に記載の自動車洗浄用スポンジタワシ。
【請求項５】
各十字状スリット又は孔を設ける間隔が、同一寸法であることを特徴とする請求項１〜４の何れか１に記載の自動車洗浄用スポンジタワシ。
【請求項６】
上層、中層、下層における各層厚が、全層合計の厚さに対し、上層が２５〜４０％、中層が４５〜６０％、下層が１５〜３０％を占めることを特徴とする請求項１〜５の何れか１項に記載の自動車洗浄用スポンジタワシ。
【請求項７】
上層の凹凸形状における凸部の高さが上層全厚、凹部の高さが上層全厚の２０〜６０％であり、
各凸部の間隔が、同一寸法で、
凹凸形状が、上層表面側から見て、縦横又は対角線に沿って整列状態、若しくは該整列状態の各列が千鳥状にずれて設けられていることを特徴とする請求項１〜６の何れか１項に記載の自動車洗浄用スポンジタワシ。
【発明の詳細な説明】
【技術分野】
【０００１】
本発明は、きめ細かい泡立ちが可能で、且つ該泡を長時間に渡って保持でき、しかも洗浄用スポンジタワシの側面及び裏面である非洗浄面側への泡の漏れが少なく、これらの結果として、自動車の塗装面、ガラス面、金属面、樹脂面、ゴム面などの表面を、損傷することなく、容易な操作で、スムーズに洗浄することができ、更には、通水・通気性にも優れるため、使用後の乾燥速度が速く、従って長期間に渡って上記の効果を持続できる自動車洗浄用スポンジタワシに関する。
【背景技術】
【０００２】
従来、この種の洗浄用タワシとして、（１）発泡層を３層とし、泡立ちをよくするために、中層表面に溝を形成したもの（特許文献１，２）、（２）洗浄剤の保持のために、表層に十字状のスリットを設けたもの（特許文献３）、（３）研磨層と洗浄剤の保持のために密度が高めのスポンジ層、泡立て・水切りのための密度が低めのスポンジ層からなるもの（特許文献４）が知られている。
【０００３】
しかし、これらのタワシはいずれも、昨今の自動車を洗浄するには適しておらず、例えば上記（１）のタワシでは、きめ細かい泡とはならず、いわゆる泡洗浄の作用を得ることができないし、きめの粗い泡が発生しても、この泡を長時間維持することができず、洗浄作業中に再度泡立て作業を必要とし、（２）のタワシは、泡立ちが一般的な台所用タワシ程度にしかならないし、（３）のタワシも、これらと同様に泡立ちが必ずしも良好ではない。
また、これらタワシはいずれも、使用後の乾燥速度が遅く、従って残留水分による発泡層構成材の劣化が早く、タワシの交換頻度が多大となる。
【０００４】
加えて、上記従来のタワシは、せっかく立てた泡が、洗浄面のみならず非洗浄面側に大量に移行してしまい、泡持ちが悪いばかりでなく、洗浄作業者の着衣の袖、延いては上着全体を濡らしてしまうという問題もある。
【０００５】
また、台所用タワシとして、１層目が丈夫で水切れのよい目の粗い低密度のウレタンで構成され、２層目が泡立ちのよい目の細かい高密度のウレタンで構成され、かつスリット加工が施されており、３層目がしっかり汚れを落とすソフトナイロン不織布で構成された台所用スポンジタワシがある。
このスポンジタワシは、プラスチック製品やホーロー製品、陶器製品やガラス製品等の洗浄に適しているとしており、終局は、これら製品の表面に付着している汚れを、ソフトナイロン不織布により物理的にこすり落とすことにあり、洗浄剤と水による泡は、汚れを製品表面からある程度浮き上がらせるために、該表面と汚れの界面に洗浄剤を入れることにあると推測される。
従って、製品表面がホーローや陶器、ガラス等比較的高硬度のものに適しており、プラスチックの場合も硬度が比較的高いものに適していると解され、硬度が低い製品に用いた場合、製品表面に傷が付く虞がある。
【先行技術文献】
【特許文献】
【０００６】
【特許文献１】実用新案登録第３，１７３，８９７号公報
【特許文献２】実用新案登録第３，１７３，２９７号公報
【特許文献３】実用新案登録第３，１１８，９６０号公報
【特許文献４】実開昭６１−１００３５８号公報
【発明の概要】
【発明が解決しようとする課題】
【０００７】
本発明は、以上のような現状を考慮し、昨今の自動車洗浄用スポンジタワシとしても十分に対応できる洗浄用スポンジタワシ、特に、きめ細かい泡立ちが可能で、非洗浄面側への泡の漏れを少なくし、かつタワシの洗浄面において該泡を長時間に渡って保持させることが可能であり、自動車の表面を、損傷することなく、スムーズに洗浄することができることに加え、上記の性能を長期間に渡って維持できる自動車洗浄用スポンジタワシを提供することを課題とする。
【課題を解決するための手段】
【０００８】
本発明の自動車洗浄用スポンジタワシは、上記の課題を達成するために、
（１）発泡体を上層、中層、下層の３層構造に積層したもので、
上層における中層接触面と反対側の面に凹凸加工が施され、
上層及び中層が、無膜化処理を施してセル膜を取り除いたポリウレタンフォームであって、上層が密度１０〜３０ｋｇ／ｍ3、中層が密度２０〜５０ｋｇ／ｍ3であり、中層の密度は上層より少なくとも５％高く、
該中層に上層と接触する表面から、下層と接触する裏面に向けて十字状スリット又は孔が複数個設けられていることを特徴とする。
上記において、（２）下層の発泡体は、無膜化処理されていないポリウレタンフォーム又はポリエチレンフォームであることが好ましい。
なお、（３）中層における十字状スリット又は孔は、上記のように、上層と接触する表面から下層と接触する裏面に向けて中層の厚みの３０％以上、好ましくは５０％以上、より好ましくは１００％の深さを有することが好ましい。
また、（４）中層において、十字状スリットを設ける場合、縦横各辺の長さは０．５〜２０ｍｍ、孔を設ける場合、孔の直径は０．５〜１５ｍｍとすることが好ましい。このようなスリット又は孔を、上層と接触する中層表面側から見て、ランダムに設けてもよいが、縦横あるいは対角線に沿って整列状態で設けることが好ましい。また、この整列状態は各列が千鳥状にずれて配置されていてもよく、各十字状スリット又は孔の間隔は、同一寸法であることが好ましい。
【０００９】
また、（５）上層、中層、下層の各層厚は、３層の全層合計の厚さに対し、上層が２５〜４０％、中層が４５〜６０％、下層が１５〜３０％を占めることが好ましく、しかも、
（６）上層における凸部の高さは上層全厚、凹部の高さは上層全厚の２０〜６０％とすることが好ましく、
凹凸は、上層表面側から見て、ランダムに設けてもよいが、縦横あるいは対角線に沿って整列状態に設けられていることが好ましく、この整列状態は各列が千鳥状にずれて配置されていてもよい。
【発明の効果】
【００１０】
本発明の自動車洗浄用スポンジタワシは、一般に、上層を自動車の車体等の洗浄対象に接触させ、下層や中層を手で掴んで使用される。
故に洗浄作業に際し、自動車用洗浄剤は上層に供給し、泡立てた後に該上層を洗浄対象側に向けて作業開始となる。
【００１１】
洗浄剤は上層に供給した際、上層が無膜化処理されていることと、中層に複数個設けた十字状スリット又は孔により、上層から中層へ良好に浸透移行し、且つ上層より高い密度を有する中層内できめ細かな泡（極微細泡）となる。この十字状スリット又は孔は、中層における上層と接触する表面から下層と接触する裏面に向けて設けられているため、洗浄剤の中層への移行作用は、さらに確実となる。また、中層は上層よりも高密度なフォームを使用しているためタワシ側面は泡漏れしにくい。
なお、該十字状スリット又は孔は、従来用いられている方法で設けることができ、例えばトムソン型の抜き加工等を用いることができる。
【００１２】
尚、下層の発泡体層は無膜化処理されていないものを用いることが好ましく、そのような下層を有することで、上層、中層を経由して移行して来た洗浄剤は、該下層で移行が停止し、凹凸加工が施されていない裏面に移行し難い構造となっている。
よって、洗浄剤は、洗浄作業中に、上層及び中層に留まり、長時間に亘って泡を発生させることができる。したがって、側面及び裏面への泡漏れが少なく、本発明のタワシは、作業性に優れている。
【００１３】
また、本発明のタワシによれば、上層と中層のポリウレタンフォーム内のセルが、無膜化処理されて連通状態となっており、上層に供給された洗浄剤に水と空気が加わり、これら洗浄剤・水・空気の３者が連通状態のセル内を自在に移動可能となっている。
この洗浄剤・水・空気の３者の移動は、中層に複数個設けた十字状のスリット又は孔内でも生じて、さらなる洗浄剤の移動可能性を高めている。
そして、洗浄作業者が、本発明のタワシを把持し、握り力を強めたり弱めたりすることで言わばポンプ作用が発現し、上記の空気と水と洗浄剤が混然一体に混じり合い、このとき空気と水が洗浄剤に作用して泡を発生させる。この泡は、上記のポンプ作用により、中層に設けたスリットや孔内を上下に移動し、かつポリウレタンフォームの極めて微細な連通セル内を上下左右斜め方向に自在に移動することにより、一旦生起した泡が次第にきめ細かな極微細泡となる。この極微細泡は、上層のプロファイル加工された凹凸面から自動車の洗浄対象面側へ移行する。このようにして上層に次々に供給される極微細泡は、フラット面に比べて表面積が大きくなっている該凹凸面と洗浄対象面の間に溜まり、洗浄作業者が本発明のタワシを洗浄対象表面上で上下・左右・斜めに動かすことで、主として泡（及び凸部の一部）が洗浄対象面を摩擦することとなり、泡が洗浄対象面に付着している汚れを落とす作用、言い換えれば泡で洗浄対象面の汚れを溶解しこすり落とす作用が生じる。
【００１４】
よって、本発明のタワシによれば、洗浄対象を、主としてきめ細かな極微細泡（及び上層に施されている凸部の接触）によって洗浄することができ、車体を傷つけることなく且つスムーズに洗浄することができる。
しかも、下層は無膜化処理されていない発泡体により構成されているため、この洗浄作業中、発生させた極微細泡が、非洗浄面側へ移行し難く、洗浄作業を極めて効率よく行うことができる。この泡あるいは洗浄剤と水の作業者側への移行を防止する言わばストップ作用は、十字状スリット又は孔を中層の厚みに対し１００％未満すなわち中層を貫通しない深さとすることでより効果的に発現する。しかし、極微細泡をより効率よく発生させるためには、中層における十字状スリット又は孔の深さを貫通させていることが好ましく、求める性能に応じて十字状スリット又は孔の深さは適宜決定する。
【００１５】
そして、本発明のタワシでは、無膜化処理され、且つ凹凸形状を有する上層、無膜化処理され、且つ十字状スリット又は孔を設けられた中層、上層と中層の密度差、その他の物性の差、無膜化処理されていない下層の組み合わせによる作用で、上記のようにきめ細かな極微細泡が発生すると同時に、この極微細泡は洗浄作業中上層及び中層に長時間保持され、タワシの側面や裏面といった非洗浄面側への泡漏れも少なく、洗浄作業を極めてスムーズにすることができる。
しかも、洗浄作業終了後のタワシは、一般には、水洗され、乾燥されるが、この水洗作業はもとより、乾燥作業も、上記の構成を有する本発明のタワシによれば、極めて短時間で終了する。
【図面の簡単な説明】
【００１６】
【図１】本発明のタワシの一実施態様例を説明する外観模式図である。
【図２】本発明のタワシの中層の一実施態様例を説明する模式図であり、（Ａ）は上面模式図、（Ｂ）は（Ａ）のＩ−Ｉ線断面の一実施態様例を示す模式図、（Ｃ）は（Ａ）のＩ−Ｉ線断面の他の実施態様例を示す模式図である。
【図３】本発明のタワシの上層の一実施態様例を説明する断面模式図である。
【発明を実施するための形態】
【００１７】
本発明のタワシは、図１に示すように、上層１、中層２、下層３の３層構造に発泡体を積層したもので、上層１は、本発明タワシ１０の表面側すなわち中層２との接触面と反対側の面に凹凸形状Ｐを有しており、該上層１の下側に中層２、該中層２のさらに下側に下層３が位置している。なお、前記凹凸形状Ｐの形成方法は特に制限せず、従来公知の方法が用いられ、例えばプロファイル加工や２元加工等が挙げられる。また、各層間の積層手段は特に制限せず、一般的な接着剤を用いた積層でもよいし、フレームラミネートなどによる積層であってもよい。この場合、各層間の接着剤・水・空気あるいは層内で発生したきめ細かな極微細泡の移行を阻害しないよう、接着剤の使用量や、フレームラミネートにおける溶融量当を工夫することが必須である。
上層１と中層２とは、無膜化処理されたポリウレタンフォームで構成し、かつ上層１の無膜ポリウレタンフォームが密度１０〜３０ｋｇ／ｍ3、中層２の無膜ポリウレタンフォームが密度２０〜５０ｋｇ／ｍ3の範囲から選定され、且つ中層２に用いるポリウレタンフォームは上層１よりも少なくとも５％高い密度のものを用いる。
上層１と中層２のポリウレタンフォームの無膜化処理方法としては、従来公知の方法が用いられ、例えば、発泡体を密閉空間に置き、爆発させてセル壁を破壊する爆発無膜化処理や、溶剤によるセル膜を溶解させる溶剤無膜化処理等が挙げられる。
【００１８】
なお、上層１と中層２は、中層２が上層１よりも高い密度を有することで、きめ細かな極微細泡を発生させ、かつ該泡をタワシ内に留めると共に洗浄作業中は上層１側にスムーズに移行させる。この密度の差は、中層２が上層１よりも少なくとも５％高くすることが重要である。また、あまり差が大き過ぎると洗浄作業性や使用感の面はもとより機械的強度の面でも不都合が生じるため上限は５００％、好ましくは５〜１５０％程度が適している。
【００１９】
中層２は、主としてきめ細かい極微細な泡を発生する役割を有し、上層１は、中層２で発生した泡をスムーズに洗浄対象表面に移行させる役割を有している。
上層１と中層２の密度が上記の範囲内にあれば、これらの役割を充分に果たすことができる。中層２の密度が２０ｋｇ／ｍ3未満であると、洗浄剤と水と空気で発生する泡径が大きくなりすぎて、泡で洗浄対象面の汚れを溶解し、こすって落とす作用を生じさせるのに必要な、きめ細かい極微細な泡となり難くなることに加え、タワシ本体の耐久性が低下する。しかも、中層２で発生した泡が上層１に移行し難くなり、側面等に泡漏れが発生し易くなる。一方、中層２の密度が５０ｋｇ／ｍ3より高いと、洗浄液等が上層１から浸透し難くなり、泡立ちが悪くなる。
また、上層１の密度が１０ｋｇ／ｍ3未満であると、中層２で発生した泡が上層１に移行し易くなるが、上層１内で泡の成長を抑制できずに泡の粒径が大きくなってしまう上、タワシの耐久性も劣ってしまう。一方、上層１の密度が３０ｋｇ／ｍ3より高いと、洗浄時において洗浄対象を傷つけてしまう虞があることに加え、中層２で発生した泡が上層１に移行し難くなる。
【００２０】
上層１は、洗浄対象面に直接対面する面であり、該面が硬過ぎると洗浄対象に接触する際に洗浄対象表面に傷を付けてしまう虞があり、逆に柔らか過ぎると機械的強度が低下し、耐久性が劣ってしまう。
一方、中層２は、洗浄作業者が本発明のタワシを把持した際の握力の強弱を直接受ける箇所であり、硬過ぎればこの握力を強くする必要があり、洗浄作業に支障が生じ、逆に柔らか過ぎれば、上層１と同様、機械的強度が低下し、耐久性が劣ってしまう。
この為、好ましくは上層１に用いるポリウレタンフォームは硬さ４０〜８０Ｎ、中層２に用いるポリウレタンフォームは硬さ１００〜１５０Ｎとすることが好ましい。
更に、中層２における長さ２５ｍｍ当たりのセル数は、発生する泡の大きさ、すなわち本発明で重要なきめ細かさに影響を与える作用を有しており、中層２の該セル数が少な過ぎると、言い換えればセル径が大き過ぎる場合、発生する泡径が大きくなり過ぎて、泡による洗浄に必須なきめ細かい極微細泡の発生が困難になる虞があり、逆にセル数が多過ぎると、言い換えればセル径が小さ過ぎる場合、きめ細かな泡を発生させることができるが、洗浄液の浸透がし難くなり、且つ洗浄作業後の乾燥がし難くなる虞がある。この為、中層２におけるセル数は４０〜８０個／２５ｍｍの範囲内とすることが好ましい。
一方上層１は、主として中層２で発生するきめ細かい微細泡を破壊したり泡径を成長させることはなく、そのまま中層２から洗浄対象面まで極微細泡を移行させる役割を有する。該役割を有効に実現させる上で、上記セル数が少なければ、移行は容易であるが、セル数が少なすぎる場合、すなわちセル径が大きすぎる場合、中層で発生したきめ細かな泡は、セル骨格間による拘束が解除されて上層１内を移行中に大きく成長してしまう虞がある。また、セル数が多すぎる場合、すなわちセル径が小さすぎる場合、泡の成長は抑制できるものの、中層２からの泡の移行を阻害してしまい、上層１の凹凸面ではなく、中層の側面から泡が漏れてしてしまう虞がある。この為、上層１におけるセル数は３０〜６０個／２５ｍｍの範囲内とすることが好ましい。
上層１と中層２におけるセル数において、上層１より中層２のセル数を多くすると、中層２で発生した極微細泡が上層１により良好に移行しやすくなるため、好ましい。
【００２１】
しかも、中層２は、上記のように無膜化処理されて連通状態となっていることに加え、図２（Ａ）に示すように、十字状スリット又は孔、本図では十字状スリットＳが設けられており、洗浄剤と水と空気はもとより、該中層２で生じたきめ細かい泡も、連通状態の中層２内および十字状スリットＳ内を行き来し、このきめ細かい泡は、より微細な泡となる。
この十字状スリットＳは、図２（Ｂ）に示すように、中層２に、本図では示していない上層１と接触する表面２１から、本図では示していない下層３と接触する裏面２２に向けて中層の厚みの３０％以上、好ましくは５０％以上、より好ましくは１００％の深さを有し、且つ複数個設けてある。
このような十字状スリットＳにより、洗浄剤と水と空気を伴う泡は、この十字状スリットＳから連通状態の中層２内に自由且つスムーズに移動し、発生するきめ細かい泡は、よりきめ細かく極微細となり、しかもこのようなきめ細かい極微細泡が次々に発生する。
図示は省略するが、上記の十字状スリットＳは孔に置き換えてもよく、この孔も、十字状スリットＳと同様に、中層２の表面２１から裏面２２に向けて中層の厚みの３０％以上、好ましくは５０％以上、より好ましくは１００％の深さを有し、複数個設けておけば、洗浄剤と水と空気を伴う泡が、この孔から連通状態の中層２内に自由且つスムーズに移動し、きめ細かい泡は、より一層きめ細かく極微細となり、このようなきめ細かい極微細泡が次々に発生する。
【００２２】
中層２に設ける十字状スリット又は孔において、十字状スリットＳを設ける場合は、縦横各辺の長さが０．５〜２０ｍｍ、孔を設ける場合は、直径が０．５〜１５ｍｍとすることが好ましい。十字状スリットＳも孔も、互いに前記程度の寸法であれば、洗浄剤と水と空気を伴う泡の移動が容易となり、きめ細かい極微細泡が移動中に破裂したり、泡径が大きくなる懸念もなく、洗浄作業終了後のタワシ自体の水洗いや乾燥作業も極めて短時間で完了する。
しかも、該十字状スリットＳ又は孔は、中層２の表面２１側から見て、ランダムに設けてもよいが、縦横あるいは対角線状に整列状態で設けることが好ましい。この整列状態は千鳥状に配置されていてもよい。なお、各十字状スリットＳ又は孔の間隔は、同一寸法とすることが好適であり、同一寸法とすることで、きめ細かな極微細泡を効率よく洗浄面全体に均一に発生させることができ、洗浄作業終了後のタワシの水洗や乾燥作業もタワシ全体で効率よく均一に行うことができる。
【００２３】
上記のようにしてタワシ全体に均一に発生したきめ細かい極微細泡は、中層２から上層１に移行するが、上層１には中層２接触面と反対側面、すなわち本発明のタワシの表面であって、洗浄の際に洗浄対象に対面する面に凹凸形状Ｐが形成されており、中層２から移行してくる泡が、該凹凸形状Ｐ内に溜まる。同時に上層１も無膜化処理されているため、上層１の内部でも泡、あるいは洗浄剤と水と空気を伴う泡の移動が自由であり、該上層１内でも泡はきめ細かく極微細な状態のまま維持される。
この上層１の凹凸形状Ｐ内や該上層１内で維持されたきめ細かい極微細泡は、凹凸形状Ｐとなっているタワシ洗浄面から洗浄対象面上に移行し、泡による洗浄が実現する。この洗浄作業中に、タワシの上層１が洗浄対象面と接触しても、上層１の密度は１０〜３０ｋｇ／ｍ3とかなり低く、かつ無膜化処理されているため、タワシの接触による発傷は極めて少ないか、全くない。また、上記したように、上層１を、硬さ４０〜８０Ｎ、セル数３０〜５０個／２５ｍｍとすれば、この作用・効果はより一層良好に発現する。
【００２４】
なお、上層１の凹凸形状Ｐにおける凹凸の高さは、図３に示すように、凸部の高さＨ１は上層１の全厚であり、凹部の高さＨ２は上層１の全厚の２０〜６０％であることが好ましい。凹部の高さＨ２が高すぎる、言い換えれば凹部が浅すぎる場合、上層１が洗浄対象面に直接接触する事態が多くなりすぎるばかりか、泡溜まりが小さくなりすぎて、泡持ちが低下し、泡による洗浄作用が良好に発現し難くなる。逆に、凹部の高さＨ２が低すぎる、言い換えれば凹部が深すぎる場合、上層１の機械的強度が低下し、耐久性が劣ってしまう虞がある。
また、凹凸形状Ｐは、ランダムに設けられていてもよいが、泡溜まりをタワシ全体に均一に存在させ、泡による洗浄作用をタワシ全体で均一に発現させる上で、上層１の表面側から見て、縦横あるいは対角線に沿って整列状態、あるいは前記整列の各列をずらして千鳥状に設けられていることが好ましく、もちろん各凸部の間隔Ｄは同一寸法として規則的に配列されていることが好ましい。
【００２５】
下層３は、ポリウレタンフォームやポリエチレンフォーム等から選ばれた発泡体が好ましく使用でき、前記したように、洗浄作業中に、タワシ内で発生した泡を非洗浄面側に移行させないためには、無膜化処理を施さない発泡体を用いることが好ましい。
また、下層３の発泡体は、密度、硬さ、２５ｍｍ当たりのセル数については、自動車洗浄用スポンジタワシの下層３として実用的な範囲であれば、特に制限しないが、上記樹脂を原料とする場合、一般的には、上層１又は中層２と同程度の密度、硬さ、２５ｍｍ当たりのセル数とすればよい。この程度であれば、十分な耐久性を有し、本発明が目的とするきめ細かい泡の接触での洗浄作業が長期間安定して行うことができるばかりか、洗浄作業中、洗浄作業者の手に下層３が直接接触しても不快感を一切生じることが無い。
【００２６】
上記した上層１、中層２、下層３の厚さは特に限定しないが、自動車洗浄用タワシとして実用する上で、３層合計の厚さに対し、上層１が２５〜４０％、中層２が４５〜６０％、下層３が１５〜３０％であることが好ましい。
中層２が薄過ぎると、きめ細かい微細泡の発生が良好に進行せず、逆に厚過ぎても相対的に上層１や下層３の厚さが薄くなり過ぎて、非洗浄面側への泡の移行量が多くなるなどの不都合が発生する虞がある。
【実施例】
【００２７】
実施例１〜８、比較例１〜５
表１に示す３層構造で、図１に示す形状を有する長さ１５０、幅１００、厚さ５０ｍｍの実施例１〜８及び比較例１、３〜５を作成した。また、各層の厚みは、上層は１５ｍｍ、中層は２５ｍｍ、下層は１０ｍｍで一定とした。更に、中層２には一辺６ｍｍの十字状スリットを１０ｍｍ間隔で長さ方向（１５０ｍｍ方向）に１２列、幅方向（１００ｍｍ方向）に７列で合計８４個設けた。尚、各スリットの深さに関しては、表１に示す通りである。比較例２は上層にプロファイル加工を施していないため、洗浄面は平坦であり、その他の構成は実施例１と同様である。
【００２８】
物性評価方法は以下のように行った。
［泡立ち：泡立て作業性］
作成したタワシを水に浸漬して、下層３側から手で掴み、握力を加えてタワシを湿らせた。次にタワシの上層１の１つの凹部（比較例２は表面が平坦なため、中心に）自動車用洗浄剤１０ｃｃを、スポイトにて供給し、下層３側から手で掴み、握力を加えて圧縮した後、握力を解くで１回の作業とした。
前記作業を良好な泡立ちが確認できるまでに必要とする回数で以下のように評価した。
◎：１〜３回
○：４〜６回
△：７〜９回
×：１０回以上
【００２９】
［泡立ち：泡質］
前記泡立て作業で生じた泡を目視で観察し、泡の状態を以下のように評価した。
○：泡の粒がきめ細かい。
△：泡の粒は全体的にきめ細かいが、大きい粒も混在している。
×：大きい泡が目立つ。
【００３０】
［泡持ち］
上記泡立て作業を１０回行い、充分泡立ちを確認した後、同一人が右手にタワシを持ち、工場内に一ヶ月間雨曝しにしていた自動車表面の洗浄を1分間行い、右手のタワシを左手に持ち変えて1分間洗浄を行い、計２分間の洗車作業において再度の泡立て操作を行った回数で下記のように評価した。
◎：２回以下
○：３回〜５回
△：６回〜８回
×：９回以上
【００３１】
［泡切れ］
上記泡立て作業を１０回行い、充分泡立ちを確認した後、水洗いを行い泡を落とす。この水洗いの方法として、５００ｃｃの水を上層１の洗浄面の上から流し、手による圧縮・開放を３回繰り返し、泡が立つかを確認する。この作業を１回とし、泡が発生しなくなるまでの繰り返し回数で下記のように評価した。
◎：２回以下
○：３〜４回
△：５〜６回
×：７回以上
【００３２】
［乾燥性］
作成したタワシに１００ｃｃの水を浸透させ、１時間毎に乾燥状態を確認する。この際の条件として、温度２５℃、湿度６０％で一定とし、乾燥までに要する時間を下記のように評価した。
◎：０〜１時間
○：１〜２時間
△：２〜３時間
×：３時間以上
【００３３】
【表１】
2014159179.tif 000003
＊１：無膜化処理において処理を施したものを「有」とし、処理を施していないものは「未処理」とした。
＊２：プロファイル加工において加工を施したものを「有」とし、加工を施していないものは「未加工」とした。
【００３４】
表１に示すように実施例１〜８は良好に泡立ち、泡の質もきめ細かく、洗車作業においても泡持ちが良いため効率よく洗車を行えた。また、泡切れも良く、乾燥も速く行えるため、従来品よりもタワシ自体の劣化を抑制することができ長期間に亘って使用することができる。
一方比較例１〜５に関して、比較例１は中層に十字状スリットＳを持っていないため、上層１から中層２への洗浄剤等の浸透が効率的に行われず、泡立て作業性が悪く、上層１のみでの泡立ちが目立ち、泡にきめ細かさが欠けた。また、水洗時においても、上層１から中層２への水の浸透が効率的に行えなかったため泡切れが低下した。
比較例２は上層１に凹凸形状Ｐを有していないため、凹部による泡溜めができず、洗浄作業時における泡持ちが悪かった。そのため、洗浄作業中において繰り返し泡立て作業を必要とした。
比較例３は中層２のポリウレタンフォームに無膜化処理を施していないものを用いたため、上層１から中層２への洗浄剤等の浸透が大きく低下した。結果、上層１のみでの泡立ちが目立ち、泡にきめ細かさが欠けた。また、水洗時においても水の浸透がし難くなり、中層２の泡切れが悪化し、乾燥にも長時間を必要とした。
比較例４は上層１に無膜化処理されていないフォームを使用したため、洗浄液等が上層１にすら浸透し難く、泡立て作業性が悪いと同時に、きめ細かな泡の発生を阻害した上、泡の発生は洗浄液を添加した部分に集中してしまい、洗浄面全体での泡立ちが困難であった。また、洗浄剤等が中層２に浸透し始めてからは上層１における凹凸形状Ｐである洗浄面よりもタワシ側面等の非洗浄面側からの泡漏れが顕著になり、泡持ちも悪く洗浄作業性も低下した。その上、水洗時においても水の浸透がし難いため泡切れも悪く、乾燥にも長時間を必要とした。
比較例５は中層２と同等の密度を有するフォームを上層１に用いたため、中層で発生した泡は上層１以外にタワシ側面からも漏れを生じ、泡持ちが低下した。
【産業上の利用可能性】
【００３５】
本発明の自動車洗浄用スポンジタワシは、粒径が極微細できめ細かい泡を容易に発生させることが可能で、且つ洗浄作業時において該泡を長時間に渡って保持することができ、しかもタワシ側面や裏面等の非洗浄面側への泡の漏れが少ない。
このように、本発明のタワシによれば、自動車の表面を、きめ細かい極微細泡で洗浄することとなり、該表面を損傷することなく、容易な操作で、スムーズに洗浄することができる。
加えて、本発明のタワシは、通水・通気性にも優れるため、使用後の水洗が容易で、乾燥速度が速い。このため、タワシの劣化がし難く上記の効果を長期間に渡って持続することができる。
これらのため、本発明のタワシによれば、一般的な乗用車はもとより、高級な自動車、汚れを目立たせることができず頻繁な洗浄を要するタクシー、汚れが強い作業車等であっても、容易な操作でスムーズに汚れを落とすことができ、かつ耐久性にも優れた本発明のタワシは、極めて効果的にその目的を達成することができる。
【符号の説明】
【００３６】
１０    自動車洗浄用スポンジタワシ本体
１    上層
２    中層
３    下層
１１    凸部
１２    凹部
２１    中層における上層と接触する上面
２２    中層における下層と接触する下面
Ｐ    プロファイル加工あるいは２次元加工による凹凸形状
Ｈ１    上層における凸部高さ
Ｈ２    上層における凹部高さ
Ｄ    各凸部の間隔
Ｓ    十字状スリット
【図１】
2014159179.tif 000004
【図２】
2014159179.tif 000005
【図３】
2014159179.tif 000006